(57)【要約】【課題】リチウムイオン二次電池において優れたレート特性及びサイクル特性を発現し得る負極材料を得るべく、チタン酸ナトリウムリチウム複合酸化物を用いたリチウムイオン二次電池用負極活物質の製造方法を提供する。【解決手段】次の工程（Ｉ）〜（II）:  （Ｉ）特定の式で表され、かつ平均粒径が５ｎｍ〜５００ｎｍであるチタン酸ナトリウムリチウム複合酸化物粒子（Ｘ）に、糖類と酸化グラフェンとの混合物、糖類とポリエチレンオキシドとの混合物、及び非晶質球状カーボン（ＡＣＳ）から選ばれる炭素源（Ｙ）を添加して混合し、造粒体（Ｚ）を得る工程、  （II）得られた造粒体（Ｚ）を焼成する工程を備えるリチウムイオン二次電池用負極活物質の製造方法。【選択図】なし【特許請求の範囲】
【請求項１】
下記式（１）:
ＬｉaＮａbＭcＴｉdＯe ・・・（１）
（式（１）中、ＭはＫ、Ｂｅ、Ｍｇ、Ｃａ、Ｓｒ、Ｂａ、Ａｌ、Ｓｃ、Ｓｉ、Ｐ、Ｓ、Ｆｅ、Ｍｎ、Ｃｏ、Ｎｉ、Ｚｎ、Ｖ、Ｃｕ、Ｙ、Ｚｒ、Ｎｂ、Ｍｏ、Ｐｂ、Ｇａ、Ｇｅ、Ｂｉ、Ｔａ、Ｓｎ、Ｅｕ、Ｌａ、Ｃｅ、Ｎｄ、Ｗ、Ｒｕ又はＧｄから選ばれる１種又は２種以上を示し、ａ、ｂ、ｃ、ｄ及びｅは、０＜ａ≦４、０＜ｂ≦４、０≦ｃ≦６、０＜ｄ≦６、１３≦ｅ≦１５、ａ＋ｂ＋ｃ×（Ｍの価数）＋４ｄ＝２ｅを満たす数を示す。）
で表され、かつ平均粒径が５ｎｍ〜５００ｎｍであるチタン酸ナトリウムリチウム複合酸化物粒子（Ｘ）の表面に炭素が担持してなるリチウムイオン二次電池用負極活物質の製造方法であって、次の工程（Ｉ）〜（II）:
（Ｉ）チタン酸ナトリウムリチウム複合酸化物粒子（Ｘ）に、糖類と酸化グラフェンとの混合物、糖類とポリエチレンオキシドとの混合物、及び非晶質球状カーボン（ＡＣＳ）から選ばれる炭素源（Ｙ）を添加して混合し、造粒体（Ｚ）を得る工程、
（II）得られた造粒体（Ｚ）を焼成する工程
を備えるリチウムイオン二次電池用負極活物質の製造方法。
【請求項２】
工程（Ｉ）において、チタン酸ナトリウムリチウム複合酸化物粒子（Ｘ）１００質量部に対し、炭素源（Ｙ）を０．７質量部〜２５質量部の割合で添加して混合する請求項１に記載のリチウムイオン二次電池用負極活物質の製造方法。
【請求項３】
工程（Ｉ）において得られる造粒体（Ｚ）の平均粒径が、１００ｎｍ〜５０μｍである請求項１又は２に記載のリチウムイオン二次電池用負極活物質の製造方法。
【請求項４】
工程（II）での焼成を、不活性ガス雰囲気下又は還元条件下で行う請求項１〜３のいずれか１項に記載のリチウムイオン二次電池用負極活物質の製造方法。
【請求項５】
工程（II）の焼成において、焼成温度が５００℃〜１０００℃であり、かつ焼成時間が１０分〜２４時間である請求項１〜４のいずれか１項に記載のリチウムイオン二次電池用負極活物質の製造方法。
【請求項６】
工程（Ｉ）で用いるチタン酸ナトリウムリチウム複合酸化物粒子（Ｘ）が、ソルボサーマル法を用いて得られるものである請求項１〜５のいずれか１項に記載のリチウムイオン二次電池用負極活物質の製造方法。
【請求項７】
リチウムイオン二次電池用負極活物質のＢＥＴ比表面積が、３ｍ2／ｇ〜４０ｍ2／ｇである請求項１〜６のいずれか１項に記載のリチウムイオン二次電池用負極活物質の製造方法。
【発明の詳細な説明】
【技術分野】
【０００１】
本発明は、リチウムイオン二次電池用負極活物質の製造方法に関する。
【背景技術】
【０００２】
近年における電子機器の小型化や軽量化に伴い、高いエネルギー密度を有するリチウムイオン二次電池は、極めて有用な材料として益々注目を浴びている。さらにリチウムイオン二次電池の超薄型化や超軽量化を実現するため、外装材としてその多くがアルミラミネートフィルムを採用してはいるものの、充放電によって電極の体積の膨張及び収縮が繰り返されるにつれ、電池の縒れや電極間距離の拡大が生じて電池抵抗が増大しやすくなるため、電池特性の低下を招く結果に至ってしまう。
【０００３】
こうしたなか、Ｌｉ2Ｎａ2Ｔｉ6Ｏ14等の空間群Ｆｍｍｍに属する結晶構造を有するチタン酸ナトリウムリチウム複合酸化物は、充放電に伴う体積変化がほとんどなく、その結果電極の体積変化が極めて小さい点で、有用性の高い負極材料として期待される。例えば特許文献１では、チタン酸ナトリウムリチウム複合酸化物相（Ｌｉ(2+y)ＮａＴｉ6Ｏ14）と酸化チタン相（ＴｉＯ2）との混相であるリチウムイオン二次電池用負極活物質が開示されており、上記のような問題に対応するための試みがなされている。
【０００４】
ところで、一般にリチウムイオン二次電池を使用した場合、電解液／負極活物質界面において、負極活物質表面と電解液（ＬｉＰＦ6）の電気化学反応により、ＳＥＩ（固体電解質相）と称されるリチウム、酸素、フッ素、又はリンを主成分とする被膜が形成される。こうしたＳＥＩの存在により、電解液の分解が抑制されてリチウムイオンの挿入や脱離が円滑化され得るものの、ＳＥＩの厚みが増すにつれて負極活物質表面における抵抗が増大し、リチウムイオンの拡散が阻害されてしまうおそれもある。なかでもチタン酸ナトリウムリチウム複合酸化物は、その表面においてＳＥＩが成長しやすいため、充放電を繰り返すにつれて導電パスが劣化し、それに伴ってサイクル特性が低下してしまう傾向にあることから、これを改善すべく種々の開発もなされている。
【０００５】
例えば、特許文献２には、チタン酸ナトリウムリチウム複合酸化物粒子の表面の少なくとも一部をスクロース等由来の炭素又はチタン酸リチウムで被覆する方法が開示されており、また非特許文献１には、チタン酸ナトリウムリチウム複合酸化物の表面を銅／炭素複合相で被覆する方法が開示されており、いずれもサイクル特性の改善を試みている。
【先行技術文献】
【特許文献】
【０００６】
【特許文献１】特開２０１６−１７１０１１号公報
【特許文献２】特開２０１６−１７１０７１号公報
【非特許文献】
【０００７】
【非特許文献１】Ｊｏｕｒｎａｌ  ｏｆ  Ｐｏｗｅｒ  Ｓｏｕｒｃｅｓ  ２５９１、２０１４年、ｐ．１７７−１８２
【発明の概要】
【発明が解決しようとする課題】
【０００８】
しかしながら、上記特許文献１に記載されるような、固相法による合成工程と粉砕工程とを組合せた製造方法では、結晶性が高い状態のままチタン酸ナトリウムリチウム複合酸化物の微細化を充分に図るのは困難であり、また上記特許文献２又は非特許文献１に記載の方法であっても、微細化が不充分なチタン酸ナトリウムリチウム複合酸化物を用いている上、表面を被覆する適切な導電相についての検討もなされていない。このように、いずれの文献に記載の技術においても、リチウムイオン二次電池において優れたレート特性を確保するには、さらなる改善を要する状況である。
【０００９】
したがって、本発明の課題は、リチウムイオン二次電池において優れたレート特性及びサイクル特性を発現し得る負極材料を得るべく、チタン酸ナトリウムリチウム複合酸化物を用いたリチウムイオン二次電池用負極活物質の製造方法を提供することにある。
【課題を解決するための手段】
【００１０】
そこで本発明者らは、種々検討したところ、特定の粒径を有するチタン酸ナトリウムリチウム複合酸化物粒子とともに特定の炭素源を用いた製造方法により、チタン酸ナトリウムリチウム複合酸化物粒子の表面に炭素が担持してなる負極活物質を得ることができ、これを負極材料として用いることによって、高いレート特性とともに優れたサイクル特性をも発現するリチウムイオン二次電池が実現できることを見出し、本発明を完成させるに至った。
【００１１】
すなわち、本発明は、下記式（１）:
ＬｉaＮａbＭcＴｉdＯe ・・・（１）
（式（１）中、ＭはＫ、Ｂｅ、Ｍｇ、Ｃａ、Ｓｒ、Ｂａ、Ａｌ、Ｓｃ、Ｓｉ、Ｐ、Ｓ、Ｆｅ、Ｍｎ、Ｃｏ、Ｎｉ、Ｚｎ、Ｖ、Ｃｕ、Ｙ、Ｚｒ、Ｎｂ、Ｍｏ、Ｐｂ、Ｇａ、Ｇｅ、Ｂｉ、Ｔａ、Ｓｎ、Ｅｕ、Ｌａ、Ｃｅ、Ｎｄ、Ｗ、Ｒｕ又はＧｄから選ばれる１種又は２種以上を示し、ａ、ｂ、ｃ、ｄ及びｅは、０＜ａ≦４、０＜ｂ≦４、０≦ｃ≦６、０＜ｄ≦６、１３≦ｅ≦１５、ａ＋ｂ＋ｃ×（Ｍの価数）＋４ｄ＝２ｅを満たす数を示す。）
で表され、かつ平均粒径が５ｎｍ〜５００ｎｍであるチタン酸ナトリウムリチウム複合酸化物粒子（Ｘ）の表面に炭素が担持してなるリチウムイオン二次電池用負極活物質の製造方法であって、次の工程（Ｉ）〜（II）:
（Ｉ）チタン酸ナトリウムリチウム複合酸化物粒子（Ｘ）に、糖類と酸化グラフェンとの混合物、糖類とポリエチレンオキシドとの混合物、及び非晶質球状カーボン（ＡＣＳ）から選ばれる炭素源（Ｙ）を添加して混合し、造粒体（Ｚ）を得る工程、
（II）得られた造粒体（Ｚ）を焼成する工程
を備えるリチウムイオン二次電池用負極活物質の製造方法を提供するものである。
【発明の効果】
【００１２】
本発明の製造方法によれば、適切な粒径を有するチタン酸ナトリウムリチウム複合酸化物粒子（Ｘ）と特定の炭素源（Ｙ）を併用するため、かかる粒子（Ｘ）の表面に炭素源（Ｙ）由来の炭素を良好に担持させることができ、これをリチウムイオン二次電池用負極活物質として用いることによって、優れたレート特性及びサイクル特性を兼ね備えたリチウムイオン二次電池を実現することができる。
【発明を実施するための形態】
【００１３】
以下、本発明について詳細に説明する。
本発明の製造方法は、下記式（１）:
ＬｉaＮａbＭcＴｉdＯe ・・・（１）
（式（１）中、ＭはＫ、Ｂｅ、Ｍｇ、Ｃａ、Ｓｒ、Ｂａ、Ａｌ、Ｓｃ、Ｓｉ、Ｐ、Ｓ、Ｆｅ、Ｍｎ、Ｃｏ、Ｎｉ、Ｚｎ、Ｖ、Ｃｕ、Ｙ、Ｚｒ、Ｎｂ、Ｍｏ、Ｐｂ、Ｇａ、Ｇｅ、Ｂｉ、Ｔａ、Ｓｎ、Ｅｕ、Ｌａ、Ｃｅ、Ｎｄ、Ｗ、Ｒｕ又はＧｄから選ばれる１種又は２種以上を示し、ａ、ｂ、ｃ、ｄ及びｅは、０＜ａ≦４、０＜ｂ≦４、０≦ｃ≦６、０＜ｄ≦６、１３≦ｅ≦１５、ａ＋ｂ＋ｃ×（Ｍの価数）＋４ｄ＝２ｅを満たす数を示す。）
で表され、かつ平均粒径が５ｎｍ〜５００ｎｍであるチタン酸ナトリウムリチウム複合酸化物粒子（Ｘ）の表面に炭素が担持してなるリチウムイオン二次電池用負極活物質の製造方法であって、次の工程（Ｉ）〜（II）:
（Ｉ）チタン酸ナトリウムリチウム複合酸化物粒子（Ｘ）に、糖類と酸化グラフェンとの混合物、糖類とポリエチレンオキシドとの混合物、及び非晶質球状カーボン（ＡＣＳ）から選ばれる炭素源（Ｙ）を添加して混合し、造粒体（Ｚ）を得る工程、
（II）得られた造粒体（Ｚ）を焼成する工程
を備える。
【００１４】
本発明の製造方法が備える工程（Ｉ）は、上記（１）で表され、かつ平均粒径が５ｎｍ〜５００ｎｍであるチタン酸ナトリウムリチウム複合酸化物粒子（Ｘ）に、糖類と酸化グラフェンとの混合物、糖類とポリエチレンオキシドとの混合物、及び非晶質球状カーボン（ＡＣＳ）から選ばれる炭素源（Ｙ）を添加して混合し、造粒体（Ｚ）を得る工程である。
【００１５】
工程（Ｉ）で用いるチタン酸ナトリウムリチウム複合酸化物粒子（Ｘ）は、空間群Ｆｍｍｍに属する結晶構造を有する、斜方晶の酸化物であり、具体的には、例えば、Ｌｉ2Ｎａ2Ｔｉ6Ｏ14、Ｌｉ1.94Ｎａ2Ａｌ0.02Ｔｉ6Ｏ14、Ｌｉ1.94Ｎａ2Ｍｇ0.03Ｔｉ6Ｏ14が挙げられる。
【００１６】
上記チタン酸ナトリウムリチウム複合酸化物粒子（Ｘ）の平均粒径は、レート特性に優れたリチウムイオン二次電池を得る観点から、５ｎｍ〜５００ｎｍであって、好ましくは５ｎｍ〜４５０ｎｍであり、より好ましくは５ｎｍ〜４００ｎｍである。ここで、チタン酸ナトリウムリチウム複合酸化物粒子（Ｘ）の平均粒径は、ＳＥＭ又はＴＥＭの電子顕微鏡による観察において、数十個のチタン酸ナトリウムリチウム複合酸化物粒子（Ｘ）の粒子径（長軸の長さ）の測定値の平均値を意味する。
【００１７】
さらに、チタン酸ナトリウムリチウム複合酸化物粒子（Ｘ）に含まれるチタン酸ナトリウムリチウム複合酸化物相の結晶子径は、レート特性に優れたリチウムイオン二次電池を得る観点から、好ましくは５ｎｍ〜３００ｎｍであり、より好ましくは５ｎｍ〜２５０ｎｍであり、さらに好ましくは５ｎｍ〜２００ｎｍであって、その結晶性も高いものである。ここで、チタン酸ナトリウムリチウム複合酸化物相の結晶子径は、Ｃｕ−ｋα線による回折角２θの範囲が１０°〜８０°のＸ線回折プロファイルについて、シェラーの式を適用して求めた値を意味する。
【００１８】
また、チタン酸ナトリウムリチウム複合酸化物粒子（Ｘ）のＢＥＴ比表面積は、レート特性に優れたリチウムイオン二次電池を得る観点、さらにチタン酸ナトリウムリチウム複合酸化物粒子（Ｘ）の表面全域にわたり、後述する炭素源（Ｙ）由来の炭素（ｙ）を確実に担持させてサイクル特性に優れたリチウムイオン二次電池を得る観点から、好ましくは３ｍ2／ｇ〜４０ｍ2／ｇであり、より好ましくは５ｍ2／ｇ〜３５ｍ2／ｇであり、さらに好ましくは７ｍ2／ｇ〜３０ｍ2／ｇである。チタン酸ナトリウムリチウム複合酸化物粒子（Ｘ）のＢＥＴ比表面積が４０ｍ2／ｇよりも大きくなると、負極の体積エネルギー密度が低下するおそれがある。
【００１９】
本発明の工程（Ｉ）において用いるチタン酸ナトリウムリチウム複合酸化物粒子（Ｘ）は、微粒子化を図る観点から、ソルボサーマル法を用いて得るのが好ましく、具体的には、例えば以下の工程（ｘ−１）〜（ｘ−３）：
（ｘ−１）リチウム化合物、ナトリウム化合物、金属（Ｍ）化合物、チタン化合物、並びに有機溶媒及び／又は水を含む混合液Ａを得る工程、
（ｘ−２）得られた混合液Ａを１００℃以上のソルボサーマル反応に付した後、固液分離してチタン酸ナトリウムリチウム複合酸化物前駆体Ｂを得る工程、及び
（ｘ−３）得られたチタン酸ナトリウムリチウム複合酸化物前駆体Ｂを５００〜１２００℃で焼成してチタン酸ナトリウムリチウム複合酸化物粒子（Ｘ）を得る工程
を備える製造方法により得るのが好ましい。
なお、工程（ｘ−１）において混合液Ａを得るにあたり、所定の化合物とともに混合する溶媒として、有機溶媒又は有機溶媒と水を用いる場合（いわゆる「狭義のソルボサーマル反応」と称される製造方法、混合物Ａには有機溶媒が含まれる）と、有機溶媒を用いることなく水のみを用いる場合（いわゆる「水熱反応」と称される製造方法、混合物Ａには有機溶媒が含まれない）とに大別されるが、ここではこれらを総じて「ソルボサーマル反応」と称される「ソルボサーマル法」という。
【００２０】
工程（ｘ−１）では、リチウム化合物、ナトリウム化合物、金属（Ｍ）化合物、チタン化合物、並びに有機溶媒及び／又は水を含む混合液Ａを得る。この混合液Ａを得ることにより、反応生成物の化学組成の均質性を高めながら、チタン酸ナトリウムリチウム複合酸化物粒子（Ｘ）内の夾雑相の生成を抑制することができ、リチウムイオン二次電池用負極活物質として有用性の高い微粒子のチタン酸ナトリウムリチウム複合酸化物を得ることが可能となる。
【００２１】
混合液Ａに有機溶媒を含む場合、混合液Ａに用いるリチウム化合物及びナトリウム化合物としては、水酸化物、塩化物、硫酸塩、及び有機酸塩から選ばれる１種又は２種以上が挙げられる。より具体的には、例えば、水酸化リチウム、塩化リチウム、硫酸リチウム、酢酸リチウム、シュウ酸リチウム、炭酸リチウム、水酸化ナトリウム、塩化ナトリウム、硫酸ナトリウム、酢酸ナトリウム、シュウ酸ナトリウム、炭酸水素ナトリウム、炭酸ナトリウム等が挙げられ、工程（ｘ−２）のソルボサーマル反応を効率的に進行させる観点から、酢酸リチウム及び酢酸ナトリウムがより好ましい。
【００２２】
混合液Ａに有機溶媒を含む場合、混合液Ａに用いるチタン化合物としては、酸化チタン（アナターゼ型、ルチル型、ブルッカイト型）、チタン錯体（グリコール酸チタン錯体、クエン酸チタン錯体等）、チタンアルコキシド（チタンイソプロポキシド等）、チタン塩（酢酸チタン、硫酸チタン、硝酸チタン、硫酸チタニル等）、及びチタン塩化物（四塩化チタン等）等から選ばれる１種又は２種以上が挙げられ、工程（ｘ−２）のソルボサーマル反応を効率的に進行させる観点から、チタンアルコキシドが好ましい。
【００２３】
また、混合液Ａには、リチウム化合物、ナトリウム化合物、及びチタン化合物以外の金属（Ｍ）化合物を含んでも良い。この金属（Ｍ）は、好ましくはＫ、Ｂｅ、Ｍｇ、Ｃａ、Ｓｒ、Ｂａ、Ａｌ、Ｓｃ、Ｓｉ、Ｐ、Ｓ、Ｆｅ、Ｍｎ、Ｃｏ、Ｎｉ、Ｚｎ、Ｖ、Ｃｕ、Ｙ、Ｚｒ、Ｎｂ、Ｍｏ、Ｐｂ、Ｇａ、Ｇｅ、Ｂｉ、Ｔａ、Ｓｎ、Ｅｕ、Ｌａ、Ｃｅ、Ｎｄ、Ｗ、Ｒｕ又はＧｄから選ばれる１種又は２種以上の金属を示し、より好ましくはＭｇ、Ｃｕ、Ａｌ、Ｎｂを示し、さらに好ましくはＭｇ、Ａｌ、Ｎｂを示す。
混合液Ａに有機溶媒を含む場合、かかる金属（Ｍ）化合物としては、ハロゲン化物、硫酸塩、有機酸塩、水酸化物、硫化物、酸化物及びこれらの水和物等が挙げられ、工程（ｘ−２）のソルボサーマル反応を効率的に進行させる観点から、硫酸塩及び有機酸塩から選ばれる１種又は２種以上が好ましい。
【００２４】
混合液Ａに用いる有機溶媒としては、１〜３価のアルコールが好ましい。１価のアルコールとしては、具体的には、例えば、エタノール、プロパノール、ブタノール、ペンタノール、ヘキサノール等が挙げられる。２価のアルコールとしては、具体的には、例えば、エチレングリコール、プロピレングリコール、ジエチレングリコール、テトラエチレングリコール、ポリエチレングリコール、１，２−プロパンジオール、１，３−プロパンジオール、１，２−ブタンジオール、１，３−ブタンジオール、２−メチル−１，３−プロパンジオール、１，４−ブタンジオール、１，５−ペンタンジオール、２，２−ジメチル−１，３−プロパンジオール（ネオペンチルグリコール）、２，２−ジエチル−１，３−プロパンジオール（３，３−ジメチロ−ルペンタン）、２−ｎ−ブチル−２−エチル−１，３プロパンジオール（３，３−ジメチロールヘプタン）、３−メチル−１，５−ペンタンジオール、１，６−ヘキサンジオール、２，２，４−トリメチル−１，３−ペンタンジオール、２−エチル−１，３−ヘキサンジオール、２−メチル−１，８−オクタンジオール、１，９−ノナンジオール、１，１０−デカンジオール、１，１２−オクタデカンジオール等が挙げられる。３価のアルコールとしては、具体的には、例えば、グリセリン、１，２，４−ブタントリオール、１，２，５−ペンタントリオール、２−メチルプロパントリオール、２−メチル−１，２，４−ブタントリオール、トリメチロールエタン、トリメチロールプロパン、１，３，５−アダマンタントリオール、１，３，５−シクロヘキサントリオール、１，２，３−シクロヘキサントリオールが挙げられる。これらは１種単独で用いてもよく、２種以上組み合わせて用いてもよい。なかでも、工程（ｘ−２）のソルボサーマル反応を効率的に進行させる観点から、エタノール及びプロパノールがより好ましい。
【００２５】
混合液Ａに有機溶媒を含む場合、混合液Ａに用いる水の量は、工程（ｘ−２）のソルボサーマル反応を効率的に進行させる観点から、水：有機溶媒（質量比）が８０：２０〜０：１００であり、好ましくは７０：３０〜０：１００であり、より好ましくは６０：４０〜０：１００である。
【００２６】
混合液Ａに有機溶媒を含む場合、混合液Ａは、上記リチウム化合物、ナトリウム化合物、金属（Ｍ）化合物、及びチタン化合物を有機溶媒に、又は有機溶媒と水の混合液に混合することにより調製する。かかる混合液Ａにおけるリチウム化合物、ナトリウム化合物、金属（Ｍ）化合物、及びチタン化合物の合計含有量は、反応生成物の化学組成の均質性を高める観点から、混合液Ａ中の溶媒１００質量部に対し、好ましくは１質量部〜５０質量部であり、より好ましくは５質量部〜３０質量部であり、さらに好ましくは１０質量部〜３０質量部である。
【００２７】
また、上記場合における混合液Ａ中の、リチウム化合物、ナトリウム化合物、金属（Ｍ）化合物、及びチタン化合物の混合割合は、リチウム及びナトリウムの合計量と、チタン及び金属（Ｍ）の合計量とのモル比（（Ｌｉ＋Ｎａ）：（Ｔｉ＋Ｍ））は、好ましくは３０：１〜１：１であり、より好ましくは２５：１〜１：１であり、さらに好ましくは２０：１〜２：１であり、かかる量となるように混合すればよい。これにより、チタン酸ナトリウムリチウム複合酸化物粒子（Ｘ）内における夾雑相の生成を効果的に抑制しながら、有効に微細化を図ることができる。
【００２８】
この場合における、溶媒への、リチウム化合物、ナトリウム化合物、金属（Ｍ）化合物、及びチタン化合物の混合方法は、特に限定されるものではないが、初めにリチウム化合物及びナトリウム化合物を混合した後、金属（Ｍ）化合物及びチタン化合物を混合するのが好ましい、こうすることにより、工程（ｘ−２）のソルボサーマル反応での反応生成物の化学組成の均質性を一層高めることができる。
【００２９】
上記混合液Ａの製造は、溶媒を撹拌しながら行うのが好ましく、かかる撹拌速度は、好ましくは２５０ｒｐｍ〜６００ｒｐｍであり、より好ましくは３００ｒｐｍ〜５５０ｒｐｍであり、さらに好ましくは３５０ｒｐｍ〜５００ｒｐｍである。また、混合液Ａを製造する際の温度は、好ましくは２０℃〜８０℃であり、より好ましくは２０℃〜７０℃であり、さらに好ましくは２０℃〜６０℃である。
【００３０】
こうして得られる混合液Ａの２５℃におけるｐＨは、工程（ｘ−２）において、リチウム、ナトリウム、チタン及び金属（Ｍ）を均質に含むチタン酸ナトリウムリチウム複合酸化物前駆体を有効に得る観点から、１２〜１４であって、好ましくは１２．５〜１４であり、さらに好ましくは１３〜１４である。
【００３１】
一方、混合液Ａに有機溶媒を含まない場合、工程（ｘ−１）は、リチウム化合物とナトリウム化合物とを含有し、かつｐＨが１２〜１４である混合液ａ１、及びチタン化合物とチタン化合物以外の金属（Ｍ）化合物とを含む混合液ａ２を混合して、混合液Ａを得るのが好ましい。こうすることで、反応生成物の化学組成の均質性を高めながら、チタン酸ナトリウムリチウム複合酸化物粒子（Ｘ）内の夾雑相の生成を抑制することができ、リチウムイオン二次電池用負極活物質として有用性の高い微粒子のチタン酸ナトリウムリチウム複合酸化物を得ることができる。
【００３２】
混合液Ａに有機溶媒を含まない場合、工程（ｘ−１）において、混合液ａ１に用いるリチウム化合物及びナトリウム化合物としては、水酸化物、塩化物、硫酸塩、及び有機酸塩から選ばれる１種又は２種以上が挙げられる。より具体的には、例えば、水酸化リチウム、塩化リチウム、硫酸リチウム、酢酸リチウム、シュウ酸リチウム、炭酸リチウム、水酸化ナトリウム、塩化ナトリウム、硫酸ナトリウム、酢酸ナトリウム、シュウ酸ナトリウム、炭酸水素ナトリウム、炭酸ナトリウム等が挙げられる。なかでも、混合液ａ１のｐＨ調整を容易にする観点から、水酸化物が好ましく、水酸化リチウム及び水酸化ナトリウムがより好ましい。この工程（ｘ−１）において用いるこれらリチウム化合物及びナトリウム化合物は、少なくとも一方が水酸化物であるのが好ましく、双方とも水酸化物であるのがより好ましい。
【００３３】
混合液ａ１は、上記リチウム化合物及びナトリウム化合物を水に混合することにより調製する。かかる混合液ａ１におけるリチウム化合物及びナトリウム化合物の合計含有量は、反応生成物の化学組成の均質性を高める観点から、混合液ａ１中の水１００質量部に対し、好ましくは１質量部〜５０質量部であり、より好ましくは５質量部〜３０質量部であり、さらに好ましくは１０質量部〜３０質量部であり、混合液ａ１の２５℃におけるｐＨは、１２〜１４であって、好ましくは１２．５〜１４であり、より好ましくは１３〜１４であり、さらに好ましくは１３．５〜１４である。
【００３４】
混合液ａ２に用いるチタン化合物としては、酸化チタン（アナターゼ型、ルチル型、ブルッカイト型）、チタン錯体（グリコール酸チタン錯体、クエン酸チタン錯体等）、チタンアルコキシド（チタンイソプロポキシド等）、チタン塩（酢酸チタン、硫酸チタン、硝酸チタン、硫酸チタニル等）、及びチタン塩化物（四塩化チタン等）等から選ばれる１種又は２種以上が挙げられ、工程（ｘ−２）におけるソルボサーマル反応を効率的に進行させる観点から、塩化チタン、酢酸チタン、硫酸チタン及び硫酸チタニルから選ばれる１種又は２種以上が好ましい。
【００３５】
混合液ａ２に用いる金属（Ｍ）化合物におけるＭは、好ましくはＫ、Ｂｅ、Ｍｇ、Ｃａ、Ｓｒ、Ｂａ、Ａｌ、Ｓｃ、Ｓｉ、Ｐ、Ｓ、Ｆｅ、Ｍｎ、Ｃｏ、Ｎｉ、Ｚｎ、Ｖ、Ｃｕ、Ｙ、Ｚｒ、Ｎｂ、Ｍｏ、Ｐｂ、Ｇａ、Ｇｅ、Ｂｉ、Ｔａ、Ｓｎ、Ｅｕ、Ｌａ、Ｃｅ、Ｎｄ、Ｗ、Ｒｕ又はＧｄから選ばれる１種又は２種以上の金属を示し、より好ましくはＭｇ、Ｃｕ、Ａｌ、Ｎｂを示し、さらに好ましくはＭｇ、Ａｌ、Ｎｂを示す。かかる金属（Ｍ）化合物としては、ハロゲン化物、硫酸塩、有機酸塩、水酸化物、硫化物、酸化物及びこれらの水和物等が挙げられ、工程（ｘ−２）におけるソルボサーマル反応を効率的に進行させる観点から、硫酸塩及び有機酸塩から選ばれる１種又は２種以上が好ましい。
【００３６】
混合液ａ２は、上記チタン化合物、金属（Ｍ）化合物、及び水を混合することにより調製する。かかる混合液ａ２におけるチタン化合物、金属（Ｍ）化合物の合計含有量は、混合液ａ２中の水１００質量部に対し、好ましくは１０質量部〜５０質量部であり、より好ましくは１５質量部〜３０質量部であり、さらに好ましくは２０質量部〜３０質量部である。
【００３７】
混合液Ａに有機溶媒を含まない場合、工程（ｘ−１）では、上記混合液ａ１と上記混合液ａ２を混合して、混合液Ａとする。混合液ａ１と混合液ａ２の混合方法は、特に限定されるものではないが、混合液ａ１を撹拌しながら、混合液ａ１に混合液ａ２を滴下するのが好ましい。このように、リチウム化合物及びナトリウム化合物を含む混合液ａ１に、チタン化合物及び金属（Ｍ）化合物を含む混合液ａ２を滴下して少量ずつ加えることにより、反応生成物の化学組成の均質性を一層高めることができる。この際、混合液ａ１の混合液ａ２への滴下速度は、１０質量部の混合液ａ１に対し、好ましくは０．１質量部／分〜０．４質量部／分であり、より好ましくは０．１５質量部／分〜０．４質量部／分であり、さらに好ましくは０．２質量部／分〜０．３５質量部／分である。
混合液ａ２を滴下する際の混合液ａ１の撹拌速度は、好ましくは２５０ｒｐｍ〜６００ｒｐｍであり、より好ましくは３００ｒｐｍ〜５５０ｒｐｍであり、さらに好ましくは３５０ｒｐｍ〜５００ｒｐｍである。
【００３８】
混合液ａ１と混合液ａ２を混合する際の混合液ａ１の温度は、好ましくは２０℃〜８０℃であり、より好ましくは２０℃〜７０℃であり、さらに好ましくは２０℃〜６０℃である。また混合液ａ２の温度は、好ましくは２０℃〜８０℃であり、より好ましくは２０℃〜７０℃であり、さらに好ましくは２０℃〜６０℃である。また、混合液ａ１と混合液ａ２を混合することにより得られる混合液Ａの２５℃におけるｐＨは、工程（ｘ−２）におけるソルボサーマル反応を効率的に進行させる観点から、１２〜１４であって、好ましくは１２．５〜１４であり、さらに好ましくは１３〜１４である。
【００３９】
混合液Ａを得るにあたり、混合する上記混合液ａ１と上記混合液ａ２との質量比（混合液ａ１：混合液ａ２）は、好ましくは２０：１〜１：１であり、より好ましくは１５：１〜１：１であり、さらに好ましくは１０：１〜１：１である。
【００４０】
なお、混合液Ａに有機溶媒を含まない場合の混合液Ａ中の、リチウム化合物、ナトリウム化合物、チタン化合物、及び金属（Ｍ）化合物の混合割合は、前記混合液Ａに有機溶媒を含む場合の混合液Ａ中の混合割合と同じである。
【００４１】
続く工程（ｘ−２）は、工程（ｘ−１）で得られた混合液Ａを１００℃以上のソルボサーマル反応に付した後、固液分離してチタン酸ナトリウムリチウム複合酸化物前駆体Ｂを得る工程である。かかる工程（ｘ−２）におけるソルボサーマル反応は、圧力容器等に混合液Ａを充填した反応容器を格納して加圧下で行う。
【００４２】
なお、工程（ｘ−１）で得られた混合液Ａをかかる工程（ｘ−２）に移行する前に撹拌する場合、かかる反応容器内で行えばよく、次いで圧力容器等に反応容器を格納すればよい。かかる撹拌は、チタン酸ナトリウムリチウム複合酸化物前駆体Ｂを効率的に生成させる観点から、圧力容器等に格納された反応容器内において工程（ｘ−２）におけるソルボサーマル反応が完了するまで継続するのが好ましい。この際における混合液Ａの撹拌速度は、反応容器内壁面での混合液Ａの流速に換算して、好ましくは１５ｃｍ／秒以上であり、より好ましくは１５ｃｍ／秒〜８０ｃｍ／秒であり、さらに好ましくは１５ｃｍ／秒〜７０ｃｍ／秒である。撹拌方法としては、この撹拌速度が実現可能であれば特に限定されないが、例えば撹拌羽根を用いる方法、又は特開２０１４−１１８３２８号公報に記載のポンプを使用して合成容器中のスラリーを撹拌する方法等を好適に使用することができる。さらに、上記の撹拌方法を用いる際に、混合液Ａの全体に均一なソルボサーマル反応を生じさせる観点から、反応容器内に邪魔板を設置したり、撹拌翼の回転方向やポンプの送液方向を間欠的に逆転したりさせることによって、混合液Ａの流れに擾乱を生じさせるのが有効である。
【００４３】
ソルボサーマル反応における混合液Ａの温度（反応温度）は、１００℃以上であればよく、好ましくは１３０℃〜２５０℃であり、より好ましくは１４０℃〜２３０℃である。この際の圧力及び反応時間は、反応温度が１００℃以上の場合は０．３ＭＰａ以上で１０分以上が好ましく、１３０℃〜２５０℃で反応を行う場合は０．３ＭＰａ〜２．０ＭＰａで１０分〜２４時間が好ましく、１４０℃〜２３０℃で反応を行う場合は０．４ＭＰａ〜１．８ＭＰａで１０分〜１６時間が好ましい。
【００４４】
また、ソルボサーマル反応における反応容器内の雰囲気は限定されるものではないが、雰囲気の作製の容易性の観点から、空気下又は水蒸気下が好ましい。
【００４５】
混合液Ａを上記ソルボサーマル反応に付した後、固液分離してチタン酸ナトリウムリチウム複合酸化物前駆体Ｂ（固形分）を得る。固液分離に用いる装置としては、例えば、フィルタープレス機、遠心濾過機等が挙げられる。なかでも、効率的に固形分を得る観点から、フィルタープレス機を用いるのが好ましい。
【００４６】
次いで、回収された固形分は、硫酸ナトリウム等の副生成物及びアニオン成分等の不純物を効果的に除去する観点から、洗浄水によって洗浄するのが好ましい。かかる洗浄に用いる水の量は、回収された固形分の乾燥質量１質量部に対し、好ましくは５質量部〜５０質量部であり、より好ましくは１０質量部〜５０質量部であり、さらに好ましくは１５質量部〜５０質量部である。かかる水の温度は、副生成物及び不純物を効果的に除去する観点から、好ましくは５℃〜７０℃であり、より好ましくは２０℃〜７０℃である。
【００４７】
さらに、得られたチタン酸ナトリウムリチウム複合酸化物前駆体Ｂは、後述する工程（ｘ−３）に移行する前に、乾燥して単離するのが好ましい。乾燥手段としては、噴霧乾燥、箱型乾燥、流動床乾燥、外熱式乾燥、凍結乾燥、真空乾燥等が挙げられるが、なかでも、得られるチタン酸ナトリウムリチウム複合酸化物前駆体Ｂの粒子が必要以上に増大するのを有効に制御して微細化を図る観点から、噴霧乾燥又は凍結乾燥が好ましい。
【００４８】
乾燥後に得られるチタン酸ナトリウムリチウム複合酸化物前駆体Ｂの平均粒径は、レーザー回折・散乱法に基づく粒度分布におけるＤ50値で、好ましくは５ｎｍ〜２５０ｎｍであり、より好ましくは５ｎｍ〜２００ｎｍである。ここで、粒度分布測定におけＤ50値とは、レーザー回折・散乱法に基づく体積基準の粒度分布により得られる値であり、Ｄ50値は累積５０％での粒径（メジアン径）を意味する。
【００４９】
工程（ｘ−３）は、工程（ｘ−２）で得られたチタン酸ナトリウムリチウム複合酸化物前駆体Ｂを５００℃〜１２００℃で焼成してチタン酸ナトリウムリチウム複合酸化物粒子（Ｘ）を得る工程である。かかる工程を経ることにより、極めて微細な粒子であって、リチウムイオン二次電池の負極活物質として非常に有用なチタン酸ナトリウムリチウム複合酸化物粒子（Ｘ）を得ることができる。
【００５０】
工程（ｘ−３）における焼成温度は、得られるチタン酸ナトリウムリチウム複合酸化物粒子（Ｘ）の結晶性を高めつつ、微細化された粒子を得る観点から、好ましくは５００℃〜１２００℃であり、より好ましくは５００℃〜１０００℃であり、さらに好ましくは５００℃〜９００℃である。また焼成時間は、同様の観点から、好ましくは３０分間〜３０時間であり、より好ましくは１時間〜２４時間であり、さらに好ましくは１時間〜１８時間である。
【００５１】
上記焼成における雰囲気は、特に限定されるものではなく、大気雰囲気、不活性ガス雰囲気下又は還元条件下のいずれであってもよいが、簡便性の観点から、大気雰囲気が好ましい。かかる焼成に用いる装置としては、温度の調整が可能な物であれば特に限定されず、バッチ式、連続式、加熱方式（間接又は直接）のいずれの方式のものも使用することができ、例えば、外熱キルンやローラーハース等の焼成炉が挙げられる。
【００５２】
さらに、本発明の工程（Ｉ）において用いるチタン酸ナトリウムリチウム複合酸化物粒子（Ｘ）は、固相法と粉砕の組合せによる次の工程（ｘ'−１）〜（ｘ'−４）：
（ｘ'−１）リチウム化合物、ナトリウム化合物、金属（Ｍ）化合物、チタン化合物、並びにエタノール及び／又は水を含むスラリーＣを混合後、乾燥して混合物Ｄを得る工程、
（ｘ'−２）得られた混合物Ｄを８００℃〜１２００℃の温度で６時間〜２４時間焼成して大径チタン酸ナトリウムリチウム複合酸化物Ｅを得る工程、
（ｘ'−３）得られた大径チタン酸ナトリウムリチウム複合酸化物Ｅを所定の粒径まで粉砕して小径チタン酸ナトリウムリチウム複合酸化物Ｆを得る工程、及び
（ｘ'−４）得られた小径チタン酸ナトリウムリチウム複合酸化物Ｆを７００℃〜９００℃の温度で３０分間〜３時間アニール処理してチタン酸ナトリウムリチウム複合酸化物粒子（Ｘ）を得る工程
を備える製造方法により得ることもできる。かかる製造方法であれば、上記の工程（ｘ−１）〜（ｘ−３）を備える製造方法において必要となる耐圧容器等の特別な設備を要することなく、チタン酸ナトリウムリチウム複合酸化物粒子（Ｘ）を得ることができる。
【００５３】
工程（ｘ'−１）では、所定のモル比となるようにリチウム化合物、ナトリウム化合物、金属（Ｍ）化合物、及びチタン化合物を含む混合物Ｄを得る。次工程の工程（ｘ'−２）において、かかる混合物Ｄは焼成されて大径チタン酸ナトリウムリチウム複合酸化物Ｅとなるが、この次工程で得られる大径チタン酸ナトリウムリチウム複合酸化物Ｅを小径化するために、またスラリーＣの混合の均一性を高めるために、スラリーＣの混合はボールミル、振動ミル、又はビーズミル等の機械的粉砕を伴う方法で行うのが好ましい。
【００５４】
出発原料としては特に限定されるものではなく、工程（ｘ−１）で用い得る各原料を有効に利用できる。ただし、それら出発原料の粒径が粗大であると、次工程（ｘ'−２）での焼成において成分の熱拡散の均一性が劣り、長時間の焼成を要するため、各出発原料は、細粒であるほど好ましい。そのため、各出発原料の平均粒径は、好ましくは２μｍ以下であり、より好ましくは１μｍ以下である。
スラリーＣの乾燥は、電気炉乾燥、温風乾燥等の常用の方法を用いればよい。
【００５５】
次の工程（ｘ'−２）は、工程（ｘ'−１）で得られた混合物Ｄ（粉末）を焼成して大径チタン酸ナトリウムリチウム複合酸化物Ｅを得る工程である。焼成によって、各出発原料中の金属成分が原料粒子界面を熱拡散して固相反応が進行するため、焼成温度は高温である程好ましいが、過剰な高温焼成は得られるチタン酸ナトリウムリチウム複合酸化物が大径化してしまう観点から、好ましくは５００℃〜１３００℃であり、より好ましくは５５０℃〜１２００℃であり、さらに好ましくは６００℃〜１１００℃である。また、焼成時間は、同様の観点から、好ましくは６時間〜２４時間であり、より好ましくは８時間〜１８時間であり、さらに好ましくは９時間〜１４時間である。
【００５６】
上記焼成における雰囲気は、特に限定されるものではなく、大気雰囲気、不活性ガス雰囲気下又は還元条件下のいずれであってもよいが、簡便性の観点から、大気雰囲気が好ましい。かかる焼成に用いる装置としては、温度の調整が可能な物であれば特に限定されず、バッチ式、連続式、加熱方式（間接又は直接）のいずれの方式のものも使用することができる。
【００５７】
続く工程（ｘ'−３）は、工程（ｘ'−２）で得られた大径チタン酸ナトリウムリチウム複合酸化物Ｅの平均粒径が５ｎｍ〜５００ｎｍの範囲内になるまで粉砕して、小径チタン酸ナトリウムリチウム複合酸化物Ｆを得る工程である。
大径チタン酸ナトリウムリチウム複合酸化物Ｅの粉砕には、ビーズミルを用いた湿式粉砕法又は媒体流動乾燥法が好適に使用することができる。
【００５８】
かかる媒体流動乾燥法とは、用いる装置に備えられたセラミック（アルミナ、ジルコニア、窒化ケイ素など）等の１〜５ｍｍ径のボール媒体に熱風を送り込み、かかる熱風により加熱状態及び流動化状態となったボール媒体によって、大径チタン酸ナトリウムリチウム複合酸化物Ｅを含むスラリーを乾燥する方法である。かかる方法であれば、ボール媒体の表面で上記スラリーの薄い液膜が形成され、これをボール媒体及び熱風により乾燥させてボール媒体表面から剥離させつつ、流動するボール媒体との衝突によって圧縮力及びせん断力を作用させることができるため、粒径の過度な肥大化が抑制された小径チタン酸ナトリウムリチウム複合酸化物Ｆを得ることができる。
このような媒体流動乾燥を容易に行うことができる装置として、具体的には、例えば、ゼルビス（ホソカワミクロン社製）、スラリードライヤー（大川原製作所社製）、媒体流動乾燥機（奈良機械製作所社製）を好適に用いることができる。
【００５９】
この工程（ｘ'−３）における粉砕は、チタン酸ナトリウムリチウム複合酸化物の結晶性を可能な限り損なわないように短時間で行う必要がある。そのために、粉砕装置の出口にサイクロンセパレータ等の微粒分級機を付設して、粉砕装置との閉回路システムを構成することにより、所望の平均粒径を有するチタン酸ナトリウムリチウム複合酸化物粒子を短時間に得ることが可能になる。かかる微粒分級機として、具体的には、例えば、ドナセレック（アイシンナノテクノロジーズ社製）を好適に用いることができる。
【００６０】
工程（ｘ'−４）は、工程（ｘ'−３）で得られた小径チタン酸ナトリウムリチウム複合酸化物Ｆにアニール処理を実施して、結晶性を高めるための工程である。アニール処理の処理温度は、６００℃〜９００℃とするのが好ましい。この温度でアニールすることにより、粒子の粗大化の進行を防ぎながら、アニールによる結晶性の向上を達成することができる。アニール時間は、３０分間〜３時間程度が好ましい。
【００６１】
なお、工程（ｘ'−２）で得られるチタン酸ナトリウムリチウム複合酸化物が、所望の平均粒径である場合、当然ながら工程（ｘ'−３）及び工程（ｘ'−４）を省略することができる。
【００６２】
本発明が備える工程（Ｉ）において用いる炭素源（Ｙ）は、上記チタン酸ナトリウムリチウム複合酸化物粒子（Ｘ）に添加されるものであり、糖類（Ｙ１）と酸化グラフェン（略称：ＧＯ）（Ｙ２）との混合物、糖類（Ｙ１）とポリエチレンオキシド（略称：ＰＥＯ）（Ｙ３）との混合物、及び非晶質球状カーボン（略称：ＡＣＳ）（Ｙ４）から選ばれる炭素源である。かかる炭素源（Ｙ）は、後述する工程（II）において焼成されることにより炭化されて炭素となって、チタン酸ナトリウムリチウム複合酸化物粒子（Ｘ）の表面に炭素源（Ｙ）由来の炭素（ｙ）として担持されることとなる。かかる炭素源（Ｙ）由来の炭素（ｙ）は、微小かつ優れた電子伝導性を有する炭素であり、本発明の製造方法を介することにより、炭素（ｙ）が微小なチタン酸ナトリウムリチウム複合酸化物粒子（Ｘ）の表面全域を確実に被覆することとなり、粒子（Ｘ）表面での副反応を効果的に抑制するとともに、リチウムイオン二次電池における電池容量を有効に確保することができる。
【００６３】
糖類（Ｙ１）とは、例えば、グルコース、フルクトース、ガラクトース、マンノース等の単糖類；マルトース、スクロース、セロビオース等の二糖類；デンプン、デキストリン等の多糖類から選ばれる１種又は２種以上が挙げられる。なかでも、デキストリン、フルクトースが好ましい。かかる糖類（Ｙ１）が炭化されることにより、糖類（Ｙ１）由来の炭素（ｙ１）となる。
【００６４】
酸化グラフェン（Ｙ２）とは、グラフェンの酸化物であり、そのもの自体は導電性を有さない。しかしながら、酸化グラフェン（Ｙ２）を還元することによって得られるグラフェン（ｙ２）は、ハニカム格子状に炭素原子がＳＰ2結合した単層構造を有し、導電性に優れた材料である。また、グラフェン（ｙ２）が疎水性であるのに対し、酸化グラフェン（Ｙ２）は表面官能基を有するために親水性であるので、湿式混合等での取扱い性に優れる。そのため、本発明の製造方法において、かかる酸化グラフェン（Ｙ２）を上記糖類（Ｙ１）と容易に併用することができ、糖類（Ｙ１）と酸化グラフェン（Ｙ２）との混合物を有用性の高い炭素源（Ｙ）として用いることができる。
【００６５】
酸化グラフェン（Ｙ２）は、層状、膜状、又は塊状等の形状を呈し得るが、本発明で用いる酸化グラフェン（Ｙ２）は、微粒子であるチタン酸ナトリウムリチウム複合酸化物粒子（Ｘ）の表面に効率よく担持されて、かかる表面を充分に被覆する観点から、膜状の形状を呈するものが好ましい。
【００６６】
酸化グラフェン（Ｙ２）由来の炭素（ｙ２）であるグラフェンは、微粒子であるチタン酸ナトリウムリチウム複合酸化物粒子（Ｘ）の表面に担持されつつ、かかる表面を良好に被覆する上で、その形状が平板状であるために、かかるチタン酸ナトリウムリチウム複合酸化物粒子（Ｘ）よりも小さな大きさから、複数のチタン酸ナトリウムリチウム複合酸化物粒子（Ｘ）を覆うことが可能な大きさまでの広範囲な大きさを有する必要がある。したがって、酸化グラフェン（Ｙ２）の層方向における平均差し渡し径は、好ましくは３ｎｍ〜２０μｍであり、より好ましくは５ｎｍ〜１０μｍであり、さらに好ましくは１０ｎｍ〜７μｍである。かかる平均差し渡し径が短すぎると、微粒子であるチタン酸ナトリウムリチウム複合酸化物粒子（Ｘ）の表面に均一に担持することができなくなるおそれがある。また平均差し渡し径が長すぎると、チタン酸ナトリウムリチウム複合酸化物粒子（Ｘ）からのリチウムの移動を阻害してしまうおそれがある。
なお、酸化グラフェン（Ｙ２）の層方向における平均差し渡し径とは、グラフェン層方向に垂直な位置から電子顕微鏡観察したときに、最大差し渡し径と最小差し渡し径の平均値であって、１０個前後の酸化グラフェン（Ｙ２）を測定して求められる平均値を意味する。
【００６７】
酸化グラフェン（Ｙ２）は、硝酸ナトリウムを含む濃硫酸中で過マンガン酸カリウムによって天然グラファイト等の原料黒鉛を酸化する方法であるハマーズ（Ｈｕｍｍｅｒｓ）法や、ブロディー（Ｂｒｏｄｉｅ）法、スタウデンマイヤー（Ｓｔａｕｄｅｎｍａｉｅｒ）法等によりグラフェン又はマルチグラフェンを酸化するか、さらには酸化グラファイトを分離して得ることができる。
【００６８】
なかでも汎用的な製造方法であるＨｕｍｍｅｒｓ法は、単結晶グラファイト粉末に、過マンガン酸カリウムの硫酸溶液、過酸化水素水等を加えて酸化反応させて酸化グラファイトを含む分散液を作製する方法である。かかる酸化グラファイトは、グラファイトの炭素の酸化により、エポキシ基、カルボニル基、カルボキシル基、又はヒドロキシル基等の官能基を有するため、複数のグラフェンの層間距離をグラファイトよりも長くすることが可能となる。次に、酸化グラファイトを含む分散液に超音波振動を加え、層間距離が長い酸化グラファイトを劈開し、酸化グラフェン（Ｙ２）を分離するとともに、酸化グラフェン（Ｙ２）を含む分散液を作製することができる。なお、酸化グラフェン（Ｙ２）を得るにあたり、Ｈｕｍｍｅｒｓ法以外の作製方法を適宜用いてもよい。
そして、得られた酸化グラフェン（Ｙ２）を含む分散液から溶媒を除去することにより、酸化グラフェン（Ｙ２）を得ることができる。また、かかる酸化グラフェン（Ｙ２）を得るには、トップダウン法と呼ばれる、グラフェン層間（劈開）を広げて単層を剥離させた後、加工して微細化する方法を用いてもよく、酸化グラフェン（Ｙ２）として、市販の酸化グラフェン分散液を用いてもよい。
【００６９】
このようにして得られる酸化グラフェン（Ｙ２）は、エポキシ基、カルボニル基、カルボキシル基、又はヒドロキシル基等を有することから、極性を有する溶液中においては、官能基中の酸素原子がマイナスに帯電して、酸化グラフェン（Ｙ２）同士が凝集しにくくなるため、優れた分散性をもたらすこととなる。
【００７０】
炭素源（Ｙ）として、糖類（Ｙ１）と酸化グラフェン（Ｙ２）との混合物を用いた場合、糖類（Ｙ１）由来の炭素（ｙ１）と酸化グラフェン（Ｙ２）由来のグラフェン（ｙ２）が混在することとなり、平板状等を呈するグラフェン（ｙ２）とチタン酸ナトリウムリチウム複合酸化物粒子（Ｘ）との間隙を炭素（ｙ１）が埋めるように担持しながら、チタン酸ナトリウムリチウム複合酸化物粒子（Ｘ）の表面全域において導電性に優れる炭素（ｙ１）及び炭素（ｙ２）が担持され、かかる表面全域を有効に被覆することとなる。そのため、得られるリチウムイオン二次電池用負極活物質は、良好なレート特性及びサイクル特性を発現する有用な負極材料となる。
かかる混合物において、糖類（Ｙ１）由来の炭素（ｙ１）の量は、酸化グラフェン（Ｙ２）由来のグラフェン（ｙ２）の量よりも多いほうが好ましく、糖類（Ｙ１）由来の炭素（ｙ１）とグラフェン（ｙ２）の質量比（ｙ１：ｙ２）は、糖類（Ｙ１）の添加量の炭素原子換算量と酸化グラフェン（Ｙ２）の添加量の炭素原子換算量との質量比に相当し、好ましくは９５：５〜５１：４９であり、より好ましくは９５：５〜７０：３０である。
【００７１】
ポリエチレンオキシド（Ｙ３）とは、エチレングリコールが重合してなる高分子である。ポリエチレンオキシドは多数のエーテル結合を有するため、チタン酸ナトリウムリチウム複合酸化物粒子（Ｘ）の表面と親和性が高く、ポリエチレンオキシド（Ｙ３）由来の炭素（ｙ３）は、線状を呈しつつ粒子（Ｘ）において堅固に担持されることにより、得られるリチウムイオン二次電池用負極活物質に優れた電子伝導性を付与することができる。
【００７２】
炭素源（Ｙ）として、糖類（Ｙ１）とポリエチレンオキシド（Ｙ３）との混合物を用いた場合、糖類（Ｙ１）由来の炭素（ｙ１）とポリエチレンオキシド（Ｙ３）由来の炭素（ｙ３）が混在することとなり、線状を呈する炭素（ｙ３）のみではチタン酸ナトリウムリチウム複合酸化物粒子（Ｘ）の表面を被覆しきれない部位を炭素（ｙ１）が補うように担持されて、チタン酸ナトリウムリチウム複合酸化物粒子（Ｘ）の表面全域を効率的に被覆することとなる。そのため、得られるリチウムイオン二次電池用負極活物質は、良好なレート特性及びサイクル特性をともに発現する有用な負極材料となる。
かかる混合物において、糖類（Ｙ１）由来の炭素（ｙ１）の量は、ポリエチレンオキシド（Ｙ３）由来の炭素（ｙ３）の量よりも多いほうが好ましく、得られるリチウムイオン二次電池用負極活物質中における糖類（Ｙ１）由来の炭素（ｙ１）とポリエチレンオキシド（Ｙ３）由来の炭素（ｙ３）の質量比（ｙ１：ｙ３）は、糖類（Ｙ１）の添加量の炭素原子換算量とポリエチレンオキシド（Ｙ３）の添加量の炭素原子換算量との質量比に相当し、好ましくは９５：５〜５１：４９であり、より好ましくは９５：５〜７０：３０である。
【００７３】
非晶質球状カーボン（Ｙ４）とは、水とグルコース等の水溶性炭素材料の混合溶液を水熱反応させ、得られた反応後の混合液を噴霧乾燥することで得られる微小な非晶質炭素の集合体であって、焼成することによって炭素が結晶化し、優れた導電性を有する炭素（ｙ４）となる。かかる炭素（ｙ４）であれば、そのもの単独で微小なチタン酸ナトリウムリチウム複合酸化物粒子（Ｘ）の表面全域にわたり、良好に担持されて充分に被覆することできるため、本発明における炭素源（Ｙ）として、非晶質球状カーボン（Ｙ４）のみを単独で用いることができる。
非晶質球状カーボン（Ｙ４）の平均粒径は、好ましくは１ｎｍ〜５ｎｍである。
【００７４】
非晶質球状カーボン（Ｙ４）は、例えばＣＡＲＢＯＮ，５０（２０１２年，ｐ２１５５−２１６１）に記載のフルクトース等を水熱反応して得る方法、いわゆる水熱法を用いた方法や、特開２０１６−１６６１０２号公報に記載の、有孔板を電極間に配置したプラズマＣＶＤ装置に炭素を含む気体原料を流すことを特徴とするプラズマＣＶＤ法により、得ることができる。なかでも、簡便性の観点、及び得られた非晶質球状カーボン（Ｙ４）を溶媒とともにそのまま次工程にて用いることもできる観点から、水熱法を用いた方法により非晶質球状カーボン（Ｙ４）を得るのが好ましい。
【００７５】
水熱法を用いた方法により非晶質球状カーボン（Ｙ４）を得るには、グルコースやフルクトース等の水溶性炭素材料を溶媒に溶解させて５質量％〜１５質量％の含有量に調製し、得られた溶液を１３０℃〜１９０℃の温度で３時間〜６０時間、耐圧容器内で反応させる。非晶質球状カーボン（Ｙ４）を単体として確保する場合、水熱反応後のスラリーを固液分離し、得られた固相（非晶質球状カーボン）を水又はエタノールで洗浄して乾燥すればよい。この際用いる水溶性炭素材料は、２５℃の水１００ｇ中に、炭素原子換算量で０．４ｇ以上、好ましくは１．０ｇ以上溶解する糖類である。かかる糖類としては、例えば、グルコース、フルクトース、ガラクトース、マンノース等の単糖類；マルトース、スクロース、セロビオース等の二糖類；デンプン、デキストリン等の多糖類が挙げられる。なかでも、非晶質球状カーボン（Ｙ４）の微細化を図る観点から、単糖類が好ましく、グルコース、フルクトースがより好ましい。また、上記溶液に用いる溶媒として、水のみを用いるほか、水とポリオールとを併用してもよい。
【００７６】
工程（Ｉ）では、上記チタン酸ナトリウムリチウム複合酸化物粒子（Ｘ）に、糖類（Ｙ１）と酸化グラフェン（Ｙ２）との混合物、糖類（Ｙ１）とポリエチレンオキシド（Ｙ３）との混合物、或いは非晶質球状カーボン（Ｙ４）のいずれかを炭素源（Ｙ）として用いてこれを添加し、混合する。なお、非晶質球状カーボン（Ｙ４）を用いる場合、水熱反応後に得られた非晶質球状カーボン（Ｙ４）と溶媒を含有するスラリーをそのまま用い、かかるスラリーをチタン酸ナトリウムリチウム複合酸化物粒子（Ｘ）に添加してもよい。
【００７７】
チタン酸ナトリウムリチウム複合酸化物粒子（Ｘ）と炭素源（Ｙ）の混合割合は、次工程（II）で焼成されて得られる炭素（ｙ）の量が、リチウムイオン二次電池用負極活物質１００質量％中に、好ましくは０．５質量％〜１０質量％、より好ましくは１質量％〜７質量％の含有量となる割合であればよく、具体的には、チタン酸ナトリウムリチウム複合酸化物粒子（Ｘ）１００質量部に対し、好ましくは０．７質量部〜２５質量部であり、より好ましくは０．７質量部〜２０質量部である。
【００７８】
チタン酸ナトリウムリチウム複合酸化物粒子（Ｘ）と炭素源（Ｙ）とを添加及び混合する際、水を添加してもよい。水を添加することによって、チタン酸ナトリウムリチウム複合酸化物粒子（Ｘ）と炭素源（Ｙ）を一層均一になるよう混合することができる。
かかる水の添加量は、チタン酸ナトリウムリチウム複合酸化物粒子（Ｘ）１００質量部に対し、好ましくは１００質量部〜１０００質量部であり、より好ましくは１００質量部〜８００質量部である。
【００７９】
添加及び混合することにより得られた混合物から造粒体（Ｚ）を得るには、混合物を乾燥するか、混合物を乾燥しながら引き続き混合すればよい。なお、混合物中に存在する固体粒子は非常に微小であるため、混合時間は、好ましくは３０分以上であり、より好ましくは１時間以上であり、さらに好ましくは３時間以上である。また、例えば媒体量を少量にしたポットミルを使用する方法等のように、混合物に過剰な剪断力や圧縮力が付加されない方法を用いて混合するのが好ましい。混合物の乾燥方法としては、温風乾燥、噴霧乾燥又は凍結乾燥を用いるのが好ましい。
得られる造粒体（Ｚ）の平均粒径は、好ましくは１００ｎｍ〜５０μｍであり、より好ましくは１００ｎｍ〜３０μｍである。
【００８０】
本発明が備える工程（II）は、工程（Ｉ）により得られた造粒体（Ｚ）を焼成する工程である。焼成は、還元雰囲気又は不活性雰囲気中で行うのが好ましい。かかる焼成により、上記炭素源（Ｙ）由来の炭素（ｙ）が、上記チタン酸ナトリウムリチウム複合酸化物粒子（Ｘ）の表面に堅固に担持されるとともに、かかる複合酸化物粒子（Ｘ）の表面全域を被覆する炭素として存在することとなり、得られるリチウムイオン二次電池用負極活物質における導電性を有効に高めることができるとともに、サイクル特性の低下の原因となるＳＥＩの形成を抑制することができる。
【００８１】
焼成温度は、炭素源（Ｙ）をより有効に炭化させる観点から、好ましくは５００℃〜１０００℃であり、より好ましくは５５０℃〜８５０℃であり、さらに好ましくは６００℃〜７５０℃である。また、焼成時間は、好ましくは１０分〜２４時間、より好ましくは３０分〜１２時間とするのがよい。
【００８２】
さらに、本発明のリチウムイオン二次電池用負極活物質の製造方法では、工程（Ｉ）の造粒体（Ｚ）を得る工程と工程（II）において、噴霧熱分解法を用いることができる。かかる噴霧熱分解法とは、超音波式の噴霧装置、又は流体ノズルによる噴霧装置等を用い、装置に備えられた炉内に原料スラリーを噴霧することにより液滴を形成させ、さらにこれを蒸発乾固及び焼成することによって焼成物（リチウムイオン二次電池用負極活物質）を形成させる処理である。なかでも、液滴の粒径を適宜調整して所望の平均粒径を有する粒子を形成させる観点から、２流体ノズルや４流体ノズル等の流体ノズルによる噴霧装置を用いるのが好ましい。ここで流体ノズルによる噴霧装置を用いた噴霧熱分解の方式には、空気と原料液体とをノズル内部で混合する内部混合方式と、ノズル外部で空気と原料液体を混合する外部混合方式とがあり、いずれも採用することができる。
【００８３】
噴霧熱分解する際における炉内の温度は、上記炭素源（Ｙ）由来の炭素（ｙ）をチタン酸ナトリウムリチウム複合酸化物粒子（Ｘ）の表面に堅固に担持させ、さらにチタン酸ナトリウムリチウム複合酸化物及び炭素（ｙ）の結晶性を良好に高める観点から、好ましくは６００℃〜１２００℃であり、より好ましくは６５０℃〜１１００℃であり、さらに好ましくは７００℃〜１０００℃である。
また、炉内の雰囲気は、還元雰囲気又は不活性雰囲気であるのが好ましい。
【００８４】
本発明の製造方法により得られるリチウムイオン二次電池用負極活物質において、チタン酸ナトリウムリチウム複合酸化物粒子（Ｘ）に担持してなる炭素（ｙ）の担持量は、リチウムイオン二次電池用負極活物質１００質量％中に、好ましくは０．５質量％〜１０質量％であり、より好ましくは１質量％〜７質量％である。
【００８５】
得られるリチウムイオン二次電池用負極活物質のＢＥＴ比表面積は、レート特性及びサイクル特性の双方に優れたリチウムイオン二次電池を得る観点から、好ましくは３ｍ2／ｇ〜４０ｍ2／ｇであり、より好ましくは５ｍ2／ｇ〜３５ｍ2／ｇであり、さらに好ましくは７ｍ2／ｇ〜３０ｍ2／ｇである。
【００８６】
得られるリチウムイオン二次電池用負極活物質の平均粒径は、レート特性に優れたリチウムイオン二次電池を得る観点から、好ましくは５ｎｍ〜５００ｎｍであり、より好ましくは５ｎｍ〜４５０ｎｍであり、さらに好ましくは５ｎｍ〜４００ｎｍである。ここで、リチウムイオン二次電池用負極活物質の平均粒径は、チタン酸ナトリウムリチウム複合酸化物粒子（Ｘ）の平均粒径と同様の方法により求められる値を意味する。
【００８７】
こうして本発明により得られたリチウムイオン二次電池用負極活物質を用いてリチウムイオン二次電池を製造する方法としては、特に限定されず、公知の方法を使用できる。例えば、かかるリチウムイオン二次電池用負極活物質を結着剤や溶剤等の添加剤とともに混合して塗工液を得る。この際、必要に応じて、さらに導電助剤を添加して混合してもよい。かかる結着剤としては、特に限定されず、公知の剤をいずれも使用できる。具体的には、ポリテトラフルオロエチレン、ポリビニリデンフルオライド、ポリビニルクロライド、エチレンプロピレンジエンポリマー等が挙げられる。また、かかる導電助剤としては、特に限定されず、公知の剤を使用できる。具体的には、アセチレンブラック、ケッチェンブラック、天然黒鉛、人工黒鉛、繊維状炭素等が挙げられる。次いで、かかる塗工液をアルミ箔、銅箔等の負極集電体上に塗布し、乾燥させて負極とする。
【００８８】
本発明により得られたリチウムイオン二次電池用負極活物質は、リチウムイオン二次電池の負極として非常に優れたレート特性及びサイクル特性を発揮する点で有用である。かかる負極を適用できるリチウムイオン二次電池としては、正極と負極と電解液とセパレータ、又は正極と負極と固体電解質を必須構成とするものであれば特に限定されない。
【００８９】
ここで、正極については、リチウムイオンを充電時には放出し、かつ放電時には吸蔵することができれば、その材料構成は特に限定されるものではなく、公知の材料構成のものを用いることができる。例えば、原料を水熱反応させることにより得られる各種ポリアニオン型正極活物質からなる正極を好適に用いることができる。
【００９０】
電解液は、有機溶媒に支持塩を溶解させたものである。有機溶媒は、通常リチウムイオン二次電池の電解液に用いられる有機溶媒であれば特に限定されるものではなく、例えば、カーボネート類、ハロゲン化炭化水素、エーテル類、ケトン類、ニトリル類、ラクトン類、オキソラン化合物等を用いることができる。
【００９１】
支持塩は、その種類が特に限定されるものではないが、ＬｉＰＦ6、ＬｉＢＦ4、ＬｉＣｌＯ4及びＬｉＡｓＦ6から選ばれる無機塩、該無機塩の誘導体、ＬｉＳＯ3ＣＦ3、ＬｉＣ（ＳＯ3ＣＦ3）2及びＬｉＮ（ＳＯ3ＣＦ3）2、ＬｉＮ（ＳＯ2Ｃ2Ｆ5）2及びＬｉＮ（ＳＯ2ＣＦ3）（ＳＯ2Ｃ4Ｆ9）から選ばれる有機塩、並びに該有機塩の誘導体の少なくとも１種であることが好ましい。
【００９２】
セパレータは、正極及び負極を電気的に絶縁し、電解液を保持する役割を果たすものである。たとえば、多孔性合成樹脂膜、特にポリオレフィン系高分子（ポリエチレン、ポリプロピレン）の多孔膜を用いればよい。
【００９３】
固体電解質は、正極及び負極を電気的に絶縁し、高いリチウムイオン電導性を示すものである。たとえば、Ｌａ0.51Ｌｉ0.34ＴｉＯ2.94、Ｌｉ1.3Ａｌ0.3Ｔｉ1.7（ＰＯ4）3、Ｌｉ7Ｌａ3Ｚｒ2Ｏ12、５０Ｌｉ4ＳｉＯ4・５０Ｌｉ3ＢＯ3、Ｌｉ2.9ＰＯ3.3Ｎ0.46、Ｌｉ3.6Ｓｉ0.6Ｐ0.4Ｏ4、Ｌｉ1.07Ａｌ0.69Ｔｉ1.46（ＰＯ4）3、Ｌｉ1.5Ａｌ0.5Ｇｅ1.5（ＰＯ4）3、Ｌｉ10ＧｅＰ2Ｓ12、Ｌｉ3.25Ｇｅ0.25Ｐ0.75Ｓ4、３０Ｌｉ2Ｓ・２６Ｂ2Ｓ3・４４ＬｉＩ、６３Ｌｉ2Ｓ・３６ＳｉＳ2・１Ｌｉ3ＰＯ4、５７Ｌｉ2Ｓ・３８ＳｉＳ2・５Ｌｉ4ＳｉＯ4、７０Ｌｉ2Ｓ・３０Ｐ2Ｓ5、５０Ｌｉ2Ｓ・５０ＧｅＳ2、Ｌｉ7Ｐ3Ｓ11、Ｌｉ3.25Ｐ0.95Ｓ4を用いればよい。
【００９４】
上記の構成を有するリチウムイオン二次電池の形状としては、特に制限を受けるものではなく、コイン型、円筒型，角型等種々の形状や、ラミネート外装体に封入した不定形状であってもよい。
【実施例】
【００９５】
以下、本発明について、実施例に基づき具体的に説明するが、本発明はこれら実施例に限定されるものではない。
【００９６】
［製造例１：ソルボサーマル法によるＬｉ2Ｎａ2Ｔｉ6Ｏ14（ＬＮＴＯ１）の製造］
エタノール１００ｍＬにＣＨ3ＣＯＯＬｉ・２Ｈ2Ｏ ２．０４ｇ（２０ｍｍｏｌ）、ＣＨ3ＣＯＯＮａ １．６４ｇ（２０ｍｍｏｌ）及び［（ＣＨ3）2ＣＨＯ］4Ｔｉ １７．０５ｇ（６０ｍｍｏｌ）を混合して混合液Ａ１を得た。得られた混合液Ａ１をオートクレーブに投入し、２００℃、１．３ＭＰａでの水熱反応を１２時間行った。生成した固形分を吸引ろ過し、次いで得られた固形分を、固形分１質量部に対して１２質量部の水で洗浄した。洗浄後の固形分を−５０℃で１２時間凍結乾燥して、チタン酸ナトリウムリチウム複合酸化物前駆体Ｂ１を得た。
得られたチタン酸ナトリウムリチウム複合酸化物前駆体Ｂ１を空気雰囲気下６００℃で１０時間焼成して、チタン酸ナトリウムリチウム複合酸化物粒子（ＬＮＴＯ１）を得た。得られたチタン酸ナトリウムリチウム複合酸化物粒子（ＬＮＴＯ１）の平均粒径は４０ｎｍ、ＢＥＴ比表面積は３８ｍ2/ｇであった。また、得られたチタン酸ナトリウムリチウム複合酸化物粒子（ＬＮＴＯ１）を構成するチタン酸ナトリウムリチウム複合酸化物は、Ｌｉ2Ｎａ2Ｔｉ6Ｏ14単相であり、かかるＬｉ2Ｎａ2Ｔｉ6Ｏ14の結晶子径は４０ｎｍであった。
【００９７】
［製造例２：固相法によるＬｉ2Ｎａ2Ｔｉ6Ｏ14（ＬＮＴＯ２）の製造］
エタノール３０ｍＬにＣＨ3ＣＯＯＬｉ・２Ｈ2Ｏ ２．０４ｇ（２０ｍｍｏｌ）、ＣＨ3ＣＯＯＮａ １．６４ｇ（２０ｍｍｏｌ）及びＴｉＯ2 ４．７９ｇ（６０ｍｍｏｌ）を、遊星ボールミル（Ｐ−５、フリッチュ社製）を用いて２５℃で１５時間混合した後、乾燥して混合物Ｃ２を得た。得られた混合物Ｃ２を空気雰囲気下９００℃で１０時間焼成して、チタン酸ナトリウムリチウム複合酸化物粒子（ＬＮＴＯ２）を得た。得られたチタン酸ナトリウムリチウム複合酸化物粒子（ＬＮＴＯ２）の平均粒径は５００ｎｍ、ＢＥＴ比表面積は５ｍ2/ｇであった。また、得られたチタン酸ナトリウムリチウム複合酸化物粒子（ＬＮＴＯ２）を構成するチタン酸ナトリウムリチウム複合酸化物は、Ｌｉ2Ｎａ2Ｔｉ6Ｏ14単相であり、かかるＬｉ2Ｎａ2Ｔｉ6Ｏ14の結晶子径は３００ｎｍであった。
【００９８】
［製造例３：非晶質球状カーボン（ＡＣＳ）の製造］
水２７．５ｍＬ及びグルコース２．８２ｇを混合して溶液Ｄ３を得た。次いで、得られた溶液Ｄ３をオートクレーブに投入し、１５０℃で６時間水熱反応を行って、非晶質球状カーボン（ＡＣＳ）を含むスラリーＥ３を得た。なお、水熱反応でのオートクレーブ内の圧力は０．８ＭＰａであり、スラリーＥ３を乾燥して得られた非晶質球状カーボン（ＡＣＳ）の平均粒径は３ｎｍであった。
【００９９】
［実施例１］
製造例１で得られたＬＮＴＯ１を２ｇ採取し、これに酸化ナノグラフェン分散水溶液（濃度：１ｇ／Ｌ、酸化グラフェンの平均粒径：９０ｎｍ、イーエムジャパン社製）５０ｍＬ（酸化グラフェン：０．０５ｇ、リチウムイオン二次電池用負極活物質中での炭素原子換算量：１質量％）、フルクトース（和光純薬工業社製）０．２ｇ（リチウムイオン二次電池用負極活物質中での炭素原子換算量：４質量％）、及び水３ｍＬを添加して乳鉢で混合した後、温風乾燥して造粒体１を得た。次いで、得られた造粒体１を窒素雰囲気下７００℃で１時間焼成して、リチウムイオン二次電池用負極活物質Ａを得た。得られたリチウムイオン二次電池用負極活物質Ａの平均粒径は４０ｎｍ、ＢＥＴ比表面積は２８ｍ2／ｇであった。
【０１００】
［実施例２］
酸化ナノグラフェン分散水溶液５０ｍＬの代わりに、ポリエチレンオキシド（和光純薬工業社製）０．０５ｇ（リチウムイオン二次電池用負極活物質中での炭素原子換算量：１質量％）を用いた以外、実施例１と同様にして、リチウムイオン二次電池用負極活物質Ｂを得た。得られたリチウムイオン二次電池用負極活物質Ｂの平均粒径は４０ｎｍ、ＢＥＴ比表面積は２８ｍ2／ｇであった。
【０１０１】
［実施例３］
酸化ナノグラフェン分散水溶液５０ｍＬとフルクトース０．２ｇの代わりに、製造例３で得られたスラリーＥ３を２．７８ｇ（リチウムイオン二次電池用負極活物質中での炭素原子換算量：５質量％）採取して用いた以外、実施例１と同様にして、リチウムイオン二次電池用負極活物質Ｃを得た。得られたリチウムイオン二次電池用負極活物質Ｃの平均粒径は４０ｎｍ、ＢＥＴ比表面積は３０ｍ2／ｇであった。
【０１０２】
［実施例４］
ＬＮＴＯ１の代わりにＬＮＴＯ２を用いた以外、実施例１と同様にして、リチウムイオン二次電池用負極活物質Ｄを得た。得られたリチウムイオン二次電池用負極活物質Ｄの平均粒径は５００ｎｍ、ＢＥＴ比表面積は８ｍ2／ｇであった。
【０１０３】
［実施例５］
ＬＮＴＯ１の代わりにＬＮＴＯ２を用いた以外、実施例２と同様にして、リチウムイオン二次電池用負極活物質Ｅを得た。得られたリチウムイオン二次電池用負極活物質Ｅの平均粒径は５００ｎｍ、ＢＥＴ比表面積は８ｍ2／ｇであった。
【０１０４】
［実施例６］
ＬＮＴＯ１の代わりにＬＮＴＯ２を用いた以外、実施例３と同様にして、リチウムイオン二次電池用負極活物質Ｆを得た。得られたリチウムイオン二次電池用負極活物質Ｆの平均粒径は５００ｎｍ、ＢＥＴ比表面積は９ｍ2／ｇであった。
【０１０５】
［比較例１］
酸化ナノグラフェン分散水溶液５０ｍＬとフルクトース０．２ｇの代わりに、グルコース（和光純薬工業社製）（リチウムイオン二次電池用負極活物質中での炭素原子換算量：５質量％）を用いた以外、実施例４と同様にして、リチウムイオン二次電池用負極活物質Ｇを得た。得られたリチウムイオン二次電池用負極活物質Ｇの平均粒径は５００ｎｍ、ＢＥＴ比表面積は１１ｍ2／ｇであった。
【０１０６】
全ての実施例及び比較例で得られたリチウムイオン二次電池用負極活物質を用い、リチウムイオン二次電池の負極を作製した。
具体的には、リチウムイオン二次電池用負極活物質（Ｌ）、アセチレンブラック（導電剤、Ｇ）及びポリフッ化ビニリデン（粘結剤、Ｈ）を、Ｌ：Ｇ：Ｈ（質量比）＝８０：１０：１０で混合し、これにＮ−メチル−２−ピロリドンを加えて充分混練し、負極スラリーを調製した。
得られた負極スラリーを、厚さ１０μｍの銅箔からなる集電体に塗工機を用いて塗布し、８０℃で１２時間の真空乾燥を行った。その後、８０℃に加熱したロールプレスでプレスし、φ１４ｍｍの円盤状に打ち抜いて負極とした。
【０１０７】
次いで、上記の負極を用いてコイン型リチウムイオン二次電池を構築した。正極には、リチウム箔を用いた。電解液には、エチレンカーボネート：エチルメチルカーボネート（体積比）＝３：７の割合で混合した混合溶媒に、ＬＩＰＦ6を１ｍｏｌ／Ｌの濃度で溶解したものを用いた。セパレータには、ポリプロピレンを用いた。
これらの電池部品を、露点が−５０℃以下の雰囲気下で常法により組み込み収容し、コイン型リチウムイオン二次電池（ＣＲ−２０３２）を製造した。
【０１０８】
製造したリチウムイオン二次電池を用いて定電流密度での充放電試験を行い、放電容量を測定した。なお、以下の全ての試験は、温度を４５℃として行った。
充放電試験の充電条件は、電流密度９０ｍＡ／ｇ、電圧３．０Ｖの定電流充電とし、放電条件は電流密度９０ｍＡ／ｇ、終止電圧１．０Ｖの定電流放電とした場合と、充電条件を上記同様にして、放電時の電流密度を２８１ｍＡ／ｇとした場合の２通りとした。
得られた２種類の放電容量について、下記式（２）により放電容量の比を求めた。
結果を表１に示す。
放電容量の比（％）
＝（２８１ｍＡ／ｇの放電容量）／（９０ｍＡ／ｇの放電容量）×１００・・（２）
【０１０９】
また、放電時の電流密度９０ｍＡ／ｇとした充放電試験については、同じ充放電条件での１００サイクル繰り返し試験を行い、下記式（３）により容量保持率（％）を求めた。
結果を表１に示す。
容量保持率（％）
＝（１００サイクル後の放電容量）／（１サイクル後の放電容量）×１００・・（３）
【０１１０】
【表１】
2018181829.tif 000002
【０１１１】
上記結果より、本発明の製造方法により得られた高いレート特性を示す実施例のリチウムイオン二次電池用負極活物質は、比較例のリチウムイオン二次電池用負極活物質に比して、優れたサイクル特性をも示すことがわかる。